(57)【要約】      （修正有）【課題】電子注入層にアルカリ金属化合物をドーパントした有機発光素子において、経時的な発光効率の低下を防ぐ。【解決手段】電子注入層中のアルカリ金属のドーピング量やドーピング方法を制御した有機発光素子を提供する。すなわち炭酸セシウム等のアルカリ金属の濃度をアルカリ金属として８重量％以下とし、４００℃以下の加熱温度、毎秒０．１Å以下の成膜レートで蒸着する工程を有することを特徴とする有機発光素子の製造方法を用いる。【選択図】図３
2005063910.tif 000002
【特許請求の範囲】
【請求項１】
陽極及び陰極からなる一対の電極間に挟持された発光層と電子注入層を少なくとも有する有機発光素子において、前記陰極と電気的に接している前記電子注入層が少なくとも有機化合物とアルカリ金属化合物とから構成され、前記電子注入層中の前記アルカリ金属化合物の濃度がアルカリ金属として８重量％以下であることを特徴とする有機発光素子。
【請求項２】
前記発光層と前記電子注入層の間に有機化合物のみから成る電子輸送層を有することを特徴とする請求項１に記載の有機発光素子。
【請求項３】
前記アルカリ金属化合物がセシウム化合物であることを特徴とする請求項１に記載の有機発光素子。
【請求項４】
前記セシウム化合物が炭酸セシウムであることを特徴とする請求項３に記載の有機発光素子。
【請求項５】
陽極及び陰極からなる一対の電極間に挟持された発光層と電子注入層を少なくとも有する有機発光素子の製造方法において、前記陰極と電気的に接している前記電子注入層を少なくとも有機化合物とアルカリ金属化合物とから形成する電子注入層形成工程を有し、前記電子注入層形成工程は前記アルカリ金属化合物を４００℃以下の加熱温度で蒸着する工程を有し、そして前記発光層を形成する発光層形成工程を有することを特徴とする有機発光素子の製造方法。
【請求項６】
陽極及び陰極からなる一対の電極間に挟持された発光層と電子注入層を少なくとも有する有機発光素子の製造方法において、前記陰極と電気的に接している前記電子注入層を少なくとも有機化合物とアルカリ金属化合物とから形成する電子注入層形成工程を有し、前記電子注入層形成工程は前記アルカリ金属化合物を毎秒０．１Å以下の成膜レートで蒸着する工程を有し、そして前記発光層を形成する発光層形成工程を有することを特徴とする有機発光素子の製造方法。
【請求項７】
前記発光層と前記電子注入層の間に有機化合物のみから成る電子輸送層を形成する電子輸送層形成工程を有することを特徴とする請求項５乃至６の何れかに記載の有機発光素子の製造方法。
【請求項８】
前記アルカリ金属化合物がセシウム化合物であることを特徴とする請求項５乃至６のいずれかにに記載の有機発光素子の製造方法。
【請求項９】
前記セシウム化合物が炭酸セシウムであることを特徴とする請求項８に記載の有機発光素子の製造方法。
【発明の詳細な説明】
【技術分野】
【０００１】
本発明は、陽極及び陰極からなる一対の電極間に挟持された発光層と電子注入層を少なくとも有する有機発光素子とその製造方法に関する。
【背景技術】
【０００２】
図１は一般的な有機発光素子の積層構造を示す模式図である。図中、１は基板、２は陽極、３は正孔輸送層、４は発光層、５は電子輸送層、６は電子注入層、７は陰極をそれぞれ表している。このような有機発光素子の電子注入効率を向上させるために、電子注入層６に、ドナー（電子供与性）ドーパントとして機能する金属を有する有機層が設けられているものもある（例えば、特許文献１参照）。また同じ目的で、電子注入層６に、金属酸化物あるいは金属塩をドーパントとして有する有機層が設けられているものもある（例えば、特許文献２参照）。
【０００３】
一般に、陰極に接する電子注入層中に金属、および金属化合物をドープする際に、電子輸送層中に含まれる金属として定量分析した場合の濃度が０．１重量％以上でドーパントとしての電子注入効果が一定となる。用いる金属、および金属化合物の種類によって電子注入効果が一定となる濃度は異なるが、この最低濃度を下回ると電子注入効果が薄れ、発光効率が低下する。特許文献２においてもドーパント濃度は特に限定されないが、０．１〜９９重量％であることが好ましい（第３頁、第８７−８９行）、と述べられている。
【０００４】
以上のように、従来から金属、および金属化合物金属化合物をドーパントとして用いた場合の電子注入性向上の効果は知られていたものの、それに伴う素子寿命の低下やそれを回避する方法については全く知られていなかった。
【０００５】
【特許文献１】特開平１０−２７０１７１号（第２頁、第９−１３行、第１図）
【特許文献２】特開平１０−２７０１７２号（第２頁、第２−７行、第１図）
【発明の開示】
【発明が解決しようとする課題】
【０００６】
以上に述べた従来の有機発光素子では、電子注入効率を向上させるために、電子注入層に仕事関数が小さい金属や、それら金属を含む金属化合物を前記ドーパントとして用いることが望ましい。
【０００７】
しかし仕事関数が小さい金属やそれら金属を含む金属化合物は一般的に反応性が高く、有機発行素子に含有させた場合、経時的に有機化合物や電極と化学反応する事が懸念される。また、電子注入層に前記ドーパントとして用いた前記金属やそれら金属を含む金属化合物が発光層にまで拡散した場合には発光阻害を起こす事も予想される。実際に本発明者は、電子注入層にアルカリ金属化合物などをドーパントとして用いた素子において、経時的に発光効率が低下していく現象を確認している。
【０００８】
以上のように、仕事関数が小さい金属や、それら金属を含む金属化合物をドーパントとして電子注入層に用いた有機発光素子は、電子注入効率が高く、製造初期の発光効率は高いものの、経時的な発光効率の低下がこれらドーパントを用いていない有機発光素子に比べて顕著であるという問題があった。
【課題を解決するための手段】
【０００９】
よって前記課題の解決のため、本発明は、前記ドーパントを用いた場合でも、経時的な発光効率の低下の少ない有機発光素子を提供する。
【００１０】
よって本発明は、陽極及び陰極からなる一対の電極間に挟持された発光層と電子注入層を少なくとも有する有機発光素子において、前記陰極と電気的に接している前記電子注入層が少なくとも有機化合物とアルカリ金属化合物とから構成され、前記電子注入層中の前記アルカリ金属化合物の濃度がアルカリ金属として８重量％以下であることを特徴とする有機発光素子を提供する。
【００１１】
また、陽極及び陰極からなる一対の電極間に挟持された発光層と電子注入層を少なくとも有する有機発光素子の製造方法において、前記陰極と電気的に接している前記電子注入層を少なくとも有機化合物とアルカリ金属化合物とから形成する電子注入層形成工程を有し、前記電子注入層形成工程は前記アルカリ金属化合物を４００℃以下の加熱温度で蒸着する工程を有し、そして前記発光層を形成する発光層形成工程を有することを特徴とする有機発光素子の製造方法を提供する。
【００１２】
また、陽極及び陰極からなる一対の電極間に挟持された発光層と電子注入層を少なくとも有する有機発光素子の製造方法において、前記陰極と電気的に接している前記電子注入層を少なくとも有機化合物とアルカリ金属化合物とから形成する電子注入層形成工程を有し、前記電子注入層形成工程は前記アルカリ金属化合物を毎秒０．１Å以下の成膜レートで蒸着する工程を有し、そして前記発光層を形成する発光層形成工程を有することを特徴とする有機発光素子を提供する。
【発明の効果】
【００１３】
本発明ではアルカリ金属化合物をドーパントとして用いた場合でも、アルカリ金属のドーピング量やドーピング方法を制御することにより経時的な発光効率の低下の少ない有機発光素子を提供する事が出来る。
【００１４】
またそのような有機発光素子を製造する方法を提供することができる。
【発明を実施するための最良の形態】
【００１５】
本発明は、
（１）陽極及び陰極からなる一対の電極間に挟持された発光層と電子注入層を少なくとも有する有機発光素子において、前記陰極と電気的に接している前記電子注入層が少なくとも有機化合物とアルカリ金属化合物とから構成され、前記電子注入層中の前記アルカリ金属化合物の濃度がアルカリ金属として８重量％以下であることを特徴とする有機発光素子である。
【００１６】
また
（２）陽極及び陰極からなる一対の電極間に挟持された発光層と電子注入層を少なくとも有する有機発光素子の製造方法において、前記陰極と電気的に接している前記電子注入層を少なくとも有機化合物とアルカリ金属化合物とから形成する電子注入層形成工程を有し、前記電子注入層形成工程は前記アルカリ金属化合物を４００℃以下の加熱温度で蒸着する工程を有し、そして前記発光層を形成する発光層形成工程を有することを特徴とする有機発光素子の製造方法である。
【００１７】
また
（３）陽極及び陰極からなる一対の電極間に挟持された発光層と電子注入層を少なくとも有する有機発光素子の製造方法において、前記陰極と電気的に接している前記電子注入層を少なくとも有機化合物とアルカリ金属化合物とから形成する電子注入層形成工程を有し、前記電子注入層形成工程は前記アルカリ金属化合物を毎秒０．１Å以下の成膜レートで蒸着する工程を有し、そして前記発光層を形成する発光層形成工程を有することを特徴とする有機発光素子の製造方法である。
【００１８】
また
（４）前記発光層と前記電子注入層の間に有機化合物のみから成る電子輸送層を有することを特徴とする（１）に記載の有機発光素子も好ましくまたそのような有機発光素子の製造方法も好ましい。
【００１９】
また
（５）前記アルカリ金属化合物がセシウム化合物であることを特徴とする（１）ないし（３）のいずれかに記載の有機発光素子あるいは有機発光素子の製造方法も好ましい。
【００２０】
また
（６）前記セシウム化合物が炭酸セシウムであることを特徴とする（５）に記載の有機発光素子あるいは有機発光素子の製造方法も好ましい。
【００２１】
本発明ではアルカリ金属化合物をドーパントとして用いた場合で、アルカリ金属のドーピング量やドーピング方法を制御することにより経時的な発光効率の低下の少ない有機発光素子およびそのような有機発光素子の製造方法を提供する事が出来る。
【００２２】
本発明者は、陰極に接する電子注入層中にアルカリ金属化合物をドープする際に、電子輸送層中に含まれるアルカリ金属として定量分析した場合の濃度、蒸着時にアルカリ金属化合物を加熱する温度、および蒸着時の成膜レート、以上の三つの制御因子に着目して検討した結果、これら三つの制御因子のいずれかがある範囲内の場合において、有機発光素子の電子注入効率が一定以上となり、経時的な発光効率の低下もほとんど無い事を見出した。
【００２３】
以下、本発明の実施形態を詳細に説明する。本発明は、電子注入層（図１中の６）を備えた有機発光素子に関するものであり、有機発光素子の電子注入効率を向上させるために、電子注入層６に、ドナー（電子供与性）ドーパントとして機能するアルカリ金属化合物を含有する有機層が設けられているものである。
【００２４】
電子注入効率を向上させるには仕事関数の低い金属、もしくはその化合物をドーパントとして用いる事が好ましく、仕事関数が低い金属としてはアルカリ金属が挙げられる。しかしながらアルカリ金属は、空気中の水分と激しく反応し、大気中での取り扱いが困難である。したがって、本発明では、大気中での取り扱いが比較的容易なアルカリ金属化合物をドーパントとして用いたものである。アルカリ金属は単独で電子注入層として用いることも考えられるが、アルカリ金属化合物は金属と異なり導電性が低いため、本発明では、電子輸送性の有機化合物中にドーピングされて用いられる。電子輸送性の有機化合物としては、公知の材料、例えばアルミキノリノール錯体やフェナントロリン化合物等を用いることが出来る。
【００２５】
本発明の一つの発明は前記電子注入層中のアルカリ金属化合物の濃度がアルカリ金属として８重量％以下であることを特徴とする有機発光素子である。アルカリ金属としての濃度はＩＣＰ−ＭＳ分析により電子注入層膜中に含まれる量を定量する事で求められる。８重量％より多いと、有機発光素子を作成した直後から経時的に発光効率が低下していく保存劣化が見られる。経時的にアルカリ金属化合物が有機化合物や電極と化学反応する事、もしくは経時的に発光層にまでアルカリ金属化合物が拡散して発光阻害を起こす事が原因と考えているが、８％以下では経時的な発光効率の低下がほとんど見られない。またアルカリ金属化合物の濃度はより好ましくは０．１重量％以上であることで電子注入層の性能を向上させることができる。
【００２６】
そしてこのような有機発光素子は、前記アルカリ金属化合物が４００℃以下の加熱温度で蒸着することによって前記電子注入層中に含有されて得られるものである。蒸着の際、真空中でルツボ等を過熱することによりアルカリ金属化合物を気化させるが、加熱温度はこのときのルツボ等の温度を計測することにより求められる。４００℃より高い温度の加熱温度で蒸着した場合には有機発光素子を作成した直後から経時的に発光効率が低下していく保存劣化が見られる。さらにルツボ中の材料の変色が見られる。したがって、加熱による分解反応を起こしてアルカリ金属化合物を蒸着することが経時的な発光効率低下の原因になると考えられる。４００℃以下の場合そのような発光効率低下の原因を抑えることができる。またアルカリ金属化合物の好ましい蒸着加熱温度は１００℃以上であり、その結果好ましい蒸着が行え且つ好ましい性能の電子注入層を得ることができる。
【００２７】
また、本発明の有機発光素子はアルカリ金属化合物が毎秒０．１Å以下の成膜レートで蒸着することによって前記電子注入層中に含有されて得られるものである。成膜レートは加熱温度が一定の場合には、ルツボ等の蒸着源の形状および位置と、そこに仕込まれたアルカリ金属化合物の量や仕込み形状によって決定される。成膜レートが毎秒０．１Åより大きいと、有機発光素子を作成した直後から経時的に発光効率が低下していく保存劣化が見られる。電子注入層中で分散性が低下して経時的な発光効率低下の原因となると考えられる。０．１Å以下の場合そのような発光効率低下の原因を抑えることができる。またアルカリ金属化合物の好ましい成膜レートは０．００１Å以上であり、その結果好ましい蒸着が行え且つ好ましい性能の電子注入層を得ることができる。
【００２８】
また、本発明では、前記発光層と前記電子注入層の間に有機化合物のみから成る電子輸送層を有することが好ましい。従来、前記電子輸送層は電子と正孔のキャリアバランスを制御する効果があるが、本発明では前記電子注入層に含有するアルカリ金属化合物の拡散を防ぐ効果がある。
【００２９】
また、本発明では、前記アルカリ金属化合物がセシウム化合物であることが好ましい。セシウムよりも仕事関数の大きいアルカリ金属の化合物、つまりカリウム、ナトリウム、リチウム、ルビジウムの化合物を用いても良いが、セシウム化合物を用いる場合と比べて電子注入効率の向上はさほど見込めない。
【００３０】
また、前記セシウム化合物が炭酸セシウムであることがより好ましい。セシウム化合物の大半は大気中での取り扱いが困難であるが、炭酸セシウムは大気中で安定であり、取り扱いが容易なため好ましい。
【実施例】
【００３１】
以下、本発明の実施例について説明するが、実施例に用いたアルカリ金属化合物は、特に好ましい例であるが、これに限定されるものではない。
【００３２】
（実施例１）
以下、本実施形態の具体的な実施例として、炭酸セシウムをドーパントとして用いた素子の構造と作製手順、測定した素子特性を示す。図２は実施例１および比較例１に記載した有機発光素子の積層構造を示す模式図である。図中、１０は基板、１１は陽極、１２は正孔輸送層、１３は発光層、１４は電子輸送層、１５は電子注入層、１６は陰極をそれぞれ表している。次に実施例１の有機発光素子作製手順を示す。
【００３３】
透明基板１０上に酸化錫インジウム（ＩＴＯ）をスパッタ法にて１２０ｎｍの膜厚で成膜し、陽極１１とした。その後陽極１１をアセトン、イソプロピルアルコール（ＩＰＡ）で順次超音波洗浄して乾燥し、さらにＵＶオゾン洗浄した。
【００３４】
続いて真空蒸着装置（アルバック機工株式会社製）に洗浄済みの基板と材料を取り付け、１×１０-6Ｔｏｒｒまで排気した後、陽極１１上にＮ，Ｎ’−α−ジナフチルベンジジン（α−ＮＰＤ）を５０ｎｍの膜厚となるように成膜して正孔輸送層１２を形成し、さらにその上に下記化学式１：
【００３５】
【化１】
2005063910.tif 000003
【００３６】
で表されるクマリン６（１．０ｗｔ％）とトリス［８−ヒドロキシキノリナート］アルミニウム（Ａｌｑ３）の共蒸着膜を３０ｎｍの膜厚で成膜して発光層１３を形成した。次に、電子輸送層１４として、化学式２：
【００３７】
【化２】
2005063910.tif 000004
【００３８】
で表される、フェナントロリン化合物を１０ｎｍ成膜した。次に、電子輸送層１４の上に、化学式２で表されるフェナントロリン化合物とアルカリ金属化合物のドーパントとして炭酸セシウムを４０ｎｍの厚さに成膜し、電子注入層１５とした。この際、炭酸セシウムは抵抗加熱により金属性ボートから蒸着し、３００℃で毎秒０．０２Åの成膜レートとなるように金属製ボートと基板の距離を調整した。また、化学式２で表されるフェナントロリン化合物の成膜レートは毎秒３Åとした。最後に、前記電子注入層１５の上に陰極１６としてアルミニウムを１５０ｎｍ蒸着した。その後、基板をグローブボックスに移し、窒素雰囲気中で乾燥剤を入れたガラスキャップにより封止した。
【００３９】
上記作製において、成膜レートと膜厚に関しては水晶振動子の膜厚モニターを用いて計測したが、前記電子注入層については別途シリコンウエハー上に前記電子注入層１５と同条件で単独膜を成膜し、ＩＣＰ‐ＭＳ分析から、セシウムイオンの濃度を求め、電子注入層中のセシウムとしての濃度が１．９重量％であることを確認した。
【００４０】
上記作製手順により得られた有機発光素子に直流電圧を０Ｖから輝度が１３００ｃｄ／ｍ2までになるまで０．２５Ｖずつ上昇させて印加し、発光特性を調べた。その結果この素子は、輝度が１３０３ｃｄ／ｍ2の時の電流密度が１８．１８ｍＡ／ｃｍ2であり、初期の発光効率は７．１７ｃｄ／Ａと計算された。さらに、この有機発光素子を暗所にて室温で１００日間保存した後、同様に発光特性を調べたところ、輝度が１４５５ｃｄ／ｍ2の時の電流密度が２０．５８ｍＡ／ｃｍ2であり、１００日間の経時での発光効率は７．０７ｃｄ／Ａと計算された。したがって、１００日間の経時による発光効率の低下は１．４％であり、ほとんど効率低下の無い良好な有機発光素子であった。
【００４１】
（比較例１）
電子注入層１５の炭酸セシウムを５００℃、毎秒０．１２Åの成膜レートで蒸着した以外は実施例１と同様の方法で素子を作製した。
【００４２】
実施例１と同様の方法で分析し、電子注入層中のセシウムとしての濃度が１０．４重量％であることを確認した。
【００４３】
実施例１と同様の方法で発光特性を調べた結果、輝度が１８４５ｃｄ／ｍ2の時の電流密度が２９．１４ｍＡ／ｃｍ2であり、発光効率は６．３３ｃｄ／Ａと計算された。さらに、この有機発光素子を暗所にて室温で１００日間保存した後、同様に発光特性を調べたところ、輝度が１５５８ｃｄ／ｍ2の時の電流密度が５９．６９ｍＡ／ｃｍ2であり、発光効率は２．６１ｃｄ／Ａと計算された。したがって、１００日間の経時による発光効率の低下は５９％であり、かなり効率低下の大きい有機発光素子であった。
【００４４】
（実施例２）
本実施例は、陽極に、反射電極として機能するクロム（Ｃｒ）、陰極に、透明な発光取り出し電極として機能するインジウム錫酸化物（ＩＴＯ）を用いた発光素子、すなわちトップエミッション型素子への適用例を示す。
【００４５】
図３は実施例２−７および比較例２−３に記載した有機発光素子の積層構造を示す模式図である。図中、２０は陽極側の基板であり、２１は陽極であり、反射電極であるクロム（Ｃｒ）を示し、２２は正孔輸送層、２３は発光層、２４は電子輸送層、２５は電子注入層、２６は発光取り出し用の透明電極であるＩＴＯを示している。
【００４６】
基板２０上にクロム（Ｃｒ）をスパッタ法にて２００ｎｍの膜厚で成膜し、陽極電極２１を得た。その後、該基板にＵＶ／オゾン洗浄を施した。続いて、陽極電極２１上に膜厚を７０ｎｍとした以外は実施例１と同様な条件にて、正孔輸送層２２を成膜し、その上に実施例１と同様な条件にて、発光層２３、電子輸送層２４、電子注入層２５を成膜した。続いて、電子注入層２５まで成膜した基板を、別のスパッタ装置（大阪真空製）へ移動させ、前記電子注入層２５上にインジウム錫酸化物（ＩＴＯ）をスパッタ法にて２２０ｎｍ成膜し、透明な発光取り出し陰極電極２６を得た。その後、基板をグローブボックスに移し、窒素雰囲気中で乾燥剤を入れたガラスキャップにより封止した。
【００４７】
上記作製手順により得られた有機発光素子に直流電圧を０Ｖから輝度が１３００ｃｄ／ｍ2までになるまで０．１Ｖずつ上昇させて印加し、発光特性を調べた。その結果この素子は、輝度が１３８５ｃｄ／ｍ2の時の電流密度が１８．９８ｍＡ／ｃｍ2であり、初期の発光効率は７．３０ｃｄ／Ａと計算された。さらに、この有機発光素子を暗所にて室温で１００日間保存した後、同様に発光特性を調べたところ、輝度が１３０６ｃｄ／ｍ2の時の電流密度が１７．１８ｍＡ／ｃｍ2であり、１００日間の経時での発光効率は７．６０ｃｄ／Ａと計算された。したがって、１００日間の経時によって発光効率は４．９％上昇しており、効率低下の無い良好な有機発光素子であった。
【００４８】
（実施例３−６）
電子注入層２５以外は実施例２と同様の方法で素子を作製し、実施例１と同様の方法で分析して電子注入層中のセシウムとしての濃度を確認した。さらに実施例２と同様の方法で発光特性を調べた。電子注入層２５の作製条件を［表１］、発光特性を［表２］に示す。
【００４９】
（比較例２）
電子注入層２５は比較例１と同様な条件で成膜し、電子注入層２５以外は実施例２と同様の方法で素子を作製した。さらに実施例２と同様の方法で発光特性を調べた。電子注入層２５の作製条件を［表１］、発光特性を［表２］に示す。
【００５０】
（実施例７）
電子注入層２５にアルカリ金属化合物のドーパントとして水酸化ナトリウムを用いた以外は実施例２と同様の方法で素子を作製し、実施例１と同様の方法で分析して電子注入層中のナトリウムとしての濃度が０．８１重量％であることを確認した。さらに実施例２と同様の方法で発光特性を調べた。電子注入層２５の作製条件を［表１］、発光特性を［表２］に示す。
【００５１】
以上のように、本発明のアルカリ金属をドーピングした電子注入層はトップエミッション型素子へも好適に用いることができる。
【００５２】
（比較例３）
実施例２と同様な条件にて、電子注入層２５にドーパントを混合せず、化学式２で表されるフェナントロリン化合物のみで成膜することを除いては実施例２と同様の方法で素子を作製した。さらに実施例２と同様の方法で発光特性を調べた。電子注入層２５の作製条件を［表１］、発光特性を［表２］に示す。
【００５３】
上記本発明の実施例および比較例の結果を［表１］にまとめた。本発明の有機発光素子で使用するドーパントは大気中での取り扱いが容易であった。本発明の有機発光素子は、光取り出し電極が陽極である素子構成と陰極である素子構成の両方の構成において高効率であり、本発明のアルカリ金属のドーピング量やドーピング方法が、アルカリ金属化合物をドーパントとして用いた場合に見られる経時的な発光効率の低下をほとんど無くすことが示された。
【００５４】
【表１】
2005063910.tif 000005
【００５５】
【表２】
2005063910.tif 000006
【００５６】
なお、本発明の有機発光素子は真空蒸着法以外の、例えばインクジェット法やスピンコート法などの成膜方法によって作製することも可能である。また、本発明の有機発光素子で使用されるアルカリ金属化合物は他のドーパントと組み合わせて使用することも可能であり、組み合わせて使用されるドーパントは本発明で使用される他のアルカリ金属化合物でもよく、本発明で使用されるアルカリ金属化合物ではなくてもよい。
【図面の簡単な説明】
【００５７】
【図１】一般的な発光素子の積層構造例を示す模式図である。
【図２】本発明および比較例の発光素子の積層構造例を示す模式図である。
【図３】本発明および比較例の発光素子の積層構造例を示す模式図である。
【符号の説明】
【００５８】
１  基板
２  陽極
３  正孔輸送層
４  発光層
５  電子輸送層
６  電子注入層
７  陰極
１０  透明基板
１１  陽極透明電極（ＩＴＯ）
１２  正孔輸送層
１３  発光層
１４  電子輸送層
１５  電子注入層
１６  陰極（アルミニウム）
２０  基板
２１  陽極（クロム）
２２  正孔輸送層
２３  発光層
２４  電子輸送層
２５  電子注入層
２６  陰極透明電極（ＩＴＯ）
【図１】
2005063910.tif 000007
【図２】
2005063910.tif 000008
【図３】
2005063910.tif 000009